(57)【特許請求の範囲】
【請求項１】
スパッタリング用のコバルトターゲットにおいて、
このコバルトターゲットを表面に配置するバッキングプレートの裏面側に配置するマグネットとして、バッキングプレートの裏面に平行で、所定長さを有する直線マグネットを用い、
この直線マグネットは、バッキングプレートを貫通してその表面に漏洩する磁束の水平方向漏洩磁束密度のばらつきが、直線マグネットの両端部を除く所定範囲で±５％以下となるものであり、
裏面側に前記直線マグネットを配置したパッキングプレートの表面にコバルトターゲットを配置した状態で、バッキングプレートとコバルトターゲットとを貫通してその表面に漏洩する磁束の水平方向漏洩磁束密度のばらつきが、直線マグネットの両端部を除く所定範囲で±５％以内であり、
前記コバルトターゲットが、コバルトインゴットから熱間鍛造と熱間圧延とを施して得られた正方形の板材で、その厚みが均一に加工された板材を、正方形の２組の対辺の対向方向に夫々平行な２軸方向へ同じ圧延率で圧延して得られたものであることを特徴とするスパッタリング用コバルトターゲット。
【請求項２】
前記コバルトターゲットが、正方形の２組の対辺の対向方向に夫々平行な２軸方向への圧延加工の圧延率を１０〜１６％とした冷間圧延工程と、熱処理温度を４２０〜６００℃とした熱処理工程とを繰り返すことにより製作されたものであることを特徴とする請求項１記載のスパッタリング用コバルトターゲット。
【請求項３】
前記冷間圧延工程と熱処理工程との繰り返し工程の後、最終工程を冷間圧延工程として、ターゲット表面での漏洩磁束密度が大きくなるようにして、(0002)面への配向が強まるように((0002)/(10-11))面の配向比を増大させたものであることを特徴とする請求項２記載のスパッタリング用コバルトターゲット。
【請求項４】
前記コバルトターゲットの表面での漏洩磁束密度が大きくなるように、このターゲット表面の平行な方向の透磁率が、ターゲット面と垂直な方向の透磁率に比較して小さくなるようにして異方性を持たせたものであることを特徴とする請求項３記載のスパッタリング用コバルトターゲット。
【請求項５】
前記コバルトターゲットの純度が、３Ｎ５〜５Ｎであることを特徴とする請求項１〜４のいずれか１項に記載のスパッタリング用コバルトターゲット。
【請求項６】
コバルトインゴットに対して熱間鍛造と熱間圧延とを施して正方形の板材を製作し、この板材の厚みを均一にした後、正方形の２組の対辺の対向方向に夫々平行な２軸方向への同じ圧延率での冷間圧延工程と所定の温度での熱処理工程とを繰り返し施すことを特徴とするスパッタリング用コバルトターゲットの製造方法。
【請求項７】
前記板材を圧延前に平面研削あるいはフライス盤等の機械加工によりその厚みを均一に加工してなることを特徴とする請求項６記載のスパッタリング用コバルトターゲットの製造方法。
【請求項８】
前記冷間圧延加工の圧延率が１０〜１６％であり、前記熱処理温度が４２０〜６００℃であることを特徴とする請求項６または７記載のスパッタリング用コバルトターゲットの製造方法。
【請求項９】
前記冷間圧延工程における加工中の板材の割れを防止するように、また、磁気特性がターゲット面内で均一となるように制御することを特徴とする請求項６〜８のいずれか１項に記載のスパッタリング用コバルトターゲットの製造方法。
【請求項１０】
前記冷間圧延工程と熱処理工程との繰り返し工程の後、最終工程を冷間圧延工程として、ターゲット表面での漏洩磁束密度が大きくなるようにして、(0002)面への配向が強まるように((0002)/(10-11))面の配向比を増大させることを特徴とする請求項６〜９のいずれか１項に記載のスパッタリング用コバルトターゲットの製造方法。
【請求項１１】
前記コバルトターゲットとして、その純度が３Ｎ５〜５Ｎのものを用いることを特徴とする請求項６〜１０のいずれか１項に記載のスパッタリング用コバルトターゲットの製造方法。
【発明の詳細な説明】
【技術分野】
【０００１】
本発明は、スパッタリング用コバルトターゲット及びその製造方法に関し、特にスパッタリング用ターゲットが、例えば、ＬＳＩ用の電極又は配線材料としての薄膜又は微細配線を形成するために用いられる薄膜形成用高純度のものに関する。
【背景技術】
【０００２】
スパッタリング用ターゲットに求められる特性として、成膜した膜の膜厚分布の均一性がある。これは、ターゲット面内での成膜速度の差、つまりはターゲット上の磁束密度の大きさによるプラズマの均一性によって左右される。しかし、コバルトは強磁性体であるため、漏洩磁束密度が小さくなる傾向があり、ターゲットの厚みが厚いうちは放電が立ちにくくなることもある。しかもターゲットの磁気特性によってこの値が大きく変化するという短所がある。また、コバルトは変形能が小さい材質であるため、塑性加工(鍛造、圧延)が難しく、その加工条件によってはその磁気特性が大きく変化することも知られている。
【０００３】
さらに、磁性体ターゲットは厚みが薄くなると急激に漏洩磁束密度が大きくなるために部分的に急峻なエロージョン形状となり、ターゲットの使用効率が悪くなると言う短所もある。
【０００４】
上記したような漏洩磁束密度の低下に関する問題を解決すべく、コバルトにクロムやタンタルを添加して、Ｘ線的に面心立方組織を歪んだ状態にし、スパッタリング用のコバルトターゲットの保持力を高め、それによって漏洩磁束を高めようとする提案がある(例えば、特許文献１、２及び３参照)。しかし、上記したように、コバルトは変形能が小さい材質であり、塑性加工(鍛造、圧延)の条件によってその磁気特性が大きく変化するために、必ずしも満足できる技術ではない。
【特許文献１】特開平１０−２１９４３９号公報(特許請求の範囲等)
【特許文献２】特開平０９−２７２９７０号公報(特許請求の範囲等)
【特許文献３】特開２００１−２００３５６号公報(特許請求の範囲等)
【発明の開示】
【発明が解決しようとする課題】
【０００５】
コバルトターゲットを製造する際に行われる鍛造及び圧延からなる塑性加工において、例えば、直方体の板材での１軸圧延では面の配向性が圧延方向の影響を受ける上に、圧延する際の幅方向に分布ができてしまうことがある。また、円形の板材での多軸圧延では、面の配向性はランダムになるが、中心部と周辺部とでは圧延される幅に違いがあるため、圧延による金属組織の均一性に差が出てしまい、均一な磁気特性を得ることが困難であるという問題がある。
【０００６】
さらに、ターゲット製作の際の最終加工を冷間圧延とする場合、この冷間圧延加工において圧延率が高すぎるとターゲットに割れが発生する可能性が高くなり、好ましくないという問題がある。
【０００７】
本発明の課題は、上述の従来技術の問題点を解決することにあり、従来の矩形及び円形の板材での圧延では得られなかった、配向性及び中心部と周辺部とで差のない均一な磁気特性を持ったスパッタリング用のコバルトターゲット及びその製造方法を提供することにある。
【課題を解決するための手段】
【０００８】
上記課題を解決するために、本発明は、スパッタリング用のコバルトターゲットにおいて、このコバルトターゲットを表面に配置するバッキングプレートの裏面側に配置するマグネットとして、バッキングプレートの裏面に平行で、所定長さを有する直線マグネットを用い、この直線マグネットは、バッキングプレートを貫通してその表面に漏洩する磁束の水平方向漏洩磁束密度のばらつきが、直線マグネットの両端部を除く所定範囲で±５％以下となるものであり、裏面側に前記直線マグネットを配置したパッキングプレートの表面にコバルトターゲットを配置した状態で、バッキングプレートとコバルトターゲットとを貫通してその表面に漏洩する磁束の水平方向漏洩磁束密度のばらつきが、直線マグネットの両端部を除く所定範囲で±５％以内であり、前記コバルトターゲットが、コバルトインゴットから熱間鍛造と熱間圧延とを施して得られた正方形の板材で、その厚みが均一に加工された板材を、正方形の２組の対辺の対向方向に夫々平行な２軸方向へ同じ圧延率で圧延して得られたものであることを特徴とする。
【０００９】
このように均一な厚みを有する板材を圧延することにより、圧延による加工効果をターゲット面内で均一とすることができ、結果として金属組織の粒径がターゲット内で均一となる。
【００１０】
前記コバルトターゲットは、正方形の２組の対辺の対向方向に夫々平行な２軸方向への圧延加工の圧延率を１０％以上、好ましくは１０〜１６％とした冷間圧工程と、熱処理温度を４２０〜６００℃とした熱処理工程とを繰り返すことにより製作されたものであることを特徴とする。圧延率を１０％未満とすると、冷間加工による加工効果が十分でなく、ターゲット表面における漏洩磁束密度が小さくなり、或いは平均粒径が大きくかつ不均一になる。また、１６％を超えると、加工中の板材の割れが発生する可能性が高くなる。
【００１１】
前記冷間圧延工程と熱処理工程との繰り返し工程の後、最終工程を冷間圧延工程として、ターゲット表面での漏洩磁束密度が大きくなるように、(0002)面への配向が強まるように((0002)/(10-11))面の配向比を増大させたものであることを特徴とする。
【００１２】
また、本発明において、前記コバルトターゲットの表面での漏洩磁束密度が大きくなるように、このターゲット表面の平行な方向の透磁率が、ターゲット面と垂直な方向の透磁率に比較して小さくなるようにして異方性を持たせたものであることが好ましい。
【００１３】
更に、本発明において、前記コバルトターゲットが、純度３Ｎ５〜５Ｎであることが好ましい。
【００１４】
また、上記課題を解決するために、本発明のスパッタリング用コバルトターゲットの製造方法は、コバルトインゴットに対して熱間鍛造と熱間圧延とを施して正方形の板材を製作し、この板材の厚みを均一にした後、正方形の２組の対辺の対向方向に夫々平行な２軸方向への同じ圧延率での冷間圧延工程と所定の温度での熱処理工程とを繰り返し施すことを特徴とする。
【００１５】
上記製造方法に係る発明においては、板材は正方形であり、この板材を圧延前に平面研削やフライス盤などの機械加工によりその厚みを均一に加工してなること、冷間圧延加工の圧延率が１０〜１６％であり、前記熱処理温度が４２０〜６００℃であること、冷間圧延工程における加工中の板材の割れを防止するように、また、磁気特性がターゲット面内で均一となるように制御すること、冷間圧延工程と熱処理工程とにより、金属組織の平均粒径を１００μｍ以下とすること、冷間圧延工程と熱処理工程との繰り返し工程の後、最終工程を冷間圧延工程として、ターゲット表面での漏洩磁束密度が大きくなるようにして、(0002)面への配向が強まるように((0002)/(10-11))面の配向比を増大させること、コバルトターゲットの表面での漏洩磁束密度が大きくなるように、このターゲット表面の平行な方向の透磁率を、ターゲット表面と垂直な方向の透磁率に比較して小さくなるようにして異方性を持たせること、コバルトターゲットの純度は、３Ｎ５〜５Ｎであることが好ましい。
【発明の効果】
【００１６】
本発明のスパッタリング用コバルトターゲット及びその製造方法によれば、従来の矩形及び円形の板材での圧延では得られなかった、配向性及び中心部と周辺部とで差のない均一な磁気特性を持ったターゲットを提供できるという効果を奏すると共に、このターゲットを用いてスパッタ成膜を行うことにより、膜厚分布の均一な薄膜又は微細配線を製作できるという効果を奏する。
【発明を実施するための最良の形態】
【００１７】
本発明の実施形態によれば、コバルトインゴットから熱間鍛造と熱間圧延により板材を製作し、この板材を前記したように平面研削やフライス盤等の機械加工により、その厚みを均一にした後、圧延率１０〜１６％程度であって、２軸方向へ同じ圧延率で行う冷間圧延工程と４２０〜６００℃の温度での熱処理工程とを複数回(１〜２回)繰り返し、表面での漏洩磁束密度のばらつきが±５％以内となるようなコバルトターゲットを製造することができる。
【００１８】
この場合の熱間鍛造は、例えば、１１００〜１２００℃で円柱形のインゴットから平板状のスラブを製作する条件で行われ、また、熱間圧延は、温度８００〜１２００℃、圧延率８０〜９０％の条件で行われる。
【００１９】
前記したように、Ｃｏのように変形能の小さい材料では十分な圧延率を施すことが難しく、一般に、直方体の板材での１軸圧延では表面の配向性や圧延幅方向への分布等に問題が生じ、また、円形の板材での多軸圧延では圧延による金属組織の均一性に差が出てしまうという問題がある。しかし、この問題は、圧延前の厚みを均一にした板材の冷間圧延加工の圧延率を１０〜１６％として２軸方向へ均一に圧延することにより解決でき、均一な金属組織を有するターゲットを製造することができる。
【００２０】
コバルトは４２０℃及び３８０℃付近に変態点があるため、この４２０℃以上に温度が上昇すると、結晶が急激に変化し(結晶状態１(ε)→結晶状態２(α))、ひずみが開放されて硬度が回復する。また、３８０℃以下に温度が低下すると、結晶が逆に急激に変化し(結晶状態２(α)→結晶状態１(ε))結晶が微細化される。また、コバルトは、５００℃を超えると粒成長が徐々に顕著になり、６００℃を超えると結晶粒径が急激に大きくなる。そのため、本発明におけるように、４２０〜６００℃、好ましくは４２０〜５００℃で熱処理することにより、硬度を回復して再度冷間圧延加工を可能とすると同時に、結晶を微細化させることができる。
【００２１】
本実施形態によれば、コバルトターゲットの水平方向の透磁率を小さくすることができ、それによってターゲット内に入る磁束を減らし、ターゲット表面への漏洩磁束密度を大きくすることができる。そのため、本発明によれば、磁気特性の均一化、ひいてはこのターゲットを用いるスパッタリングにより薄膜を形成する際に、その膜厚分布等の均一化を図ることができる。
【００２２】
コバルトの結晶における(0002)面の法線方向<0002>軸は、磁化容易軸であり、本来の主要配向面である(10-11)面との配向比が大きいと、垂直に磁束が抜けやすい傾向がある。そのため、本実施形態では、ターゲット表面での漏洩磁束密度が大きくなるように、(0002)面への配向が強まるように((0002)/(10-11))面の配向比を増大させることが好ましい。従って、本実施形態では、冷間圧延工程と熱処理工程との繰り返し工程の後、最終工程を冷間圧延工程とすることによって、ターゲット表面での漏洩磁束密度が大きくなるように、(0002)/(10-11))面の配向比を増大させている。
【００２３】
本実施形態では、コバルトターゲット表面での漏洩磁束密度が大きくなるように、このターゲット表面と垂直な方向の透磁率に比較して表面に平行な方向の透磁率が小さくなるように異方性を持たせることが好ましい。
【００２４】
また、本実施形態では、最終加工を冷間圧延とすることにより、結晶内に双晶を多数導入することができる。この双晶は、粒界と同様に磁束が抜けやすい部分となるため、双晶の密度を制御することによって、漏洩磁束を制御することができる。
【００２５】
以下、実施例により、本発明をさらに詳細に説明する。
【実施例１】
【００２６】
ＥＢ溶解５Ｎ純度のコバルトインゴットからのφ３００ｍｍターゲットの製作例：
【００２７】
コバルトのＥＢ溶解５Ｎインゴットを熱間鍛造(１１５０℃にてφ１７０ｍｍから４０ｔ)及び熱間圧延(１１５０℃にて３８ｔから６ｔ)して６ｔの板材を製作した。この板材から正方形の板材を切り出し、平面研削により厚みを均一にした。この正方形の板材に対して、正方形の２組の対辺の対向方向に夫々平行な２軸方向に同じ圧延率(１５％)での冷間圧延と、５００℃での熱処理とを繰り返し行った(２回)。最後に、冷間圧延を行った後、熱処理を行わずに機械加工を行って、φ３００ｍｍのスパッタリング用のコバルトターゲットを製作した。
【００２８】
このターゲット材について、組織観察(光学顕微鏡)及び磁気特性(漏洩磁束密度のばらつき)の確認を行ったところ、従来のものに比較して、組織の微細化及び磁気特性の均一化が達成されていることが確認された。この結果を以下の表１に示す。
【実施例２】
【００２９】
インダクション溶解３Ｎ５純度のコバルトインゴットからのφ３００ｍｍターゲットの製作例：
【００３０】
コバルトのインダクション溶解３Ｎ５インゴットを熱間鍛造(１１５０℃にてφ１７０ｍｍから４０ｔ)及び熱間圧延(１１５０℃にて３８ｔから６ｔ)して６ｔの板材を製作した。この板材から正方形の板材を切り出し、平面研削により厚みを均一にした。この正方形の板材に対して、正方形の２組の対辺の対向方向に夫々平行な２軸方向に同じ圧延率(１５％)での冷間圧延と、５００℃での熱処理とを行った(１回)。最後に、冷間圧延を行った後、熱処理を行わずに機械加工を行ってφ３００ｍｍのスパッタリング用のコバルトターゲットを製作した。
【００３１】
このターゲット材について、実施例１の場合と同様に組織観察及び磁気特性の確認を行ったところ、従来のものに比較して、組織の微細化及び磁気特性の均一化が確認された。この結果を以下の表１に示す。
(比較例１)
【００３２】
インダクション溶解３Ｎ５純度のコバルトインゴットからのφ３００ｍｍターゲットの製作例(従来工程)：
【００３３】
コバルトのインダクション溶解３Ｎ５インゴットを熱間鍛造(１１５０℃にてφ１７０ｍｍから４０ｔ)及び熱間圧延(１１５０℃にて３８ｔから６ｔ)して６ｔの板材を製作した。この板材を一方向に圧延率１５％で冷間圧延した後、熱処理を行わずに機械加工を行ってφ３００ｍｍのスパッタリング用のコバルトターゲットを製作した。
【００３４】
このターゲット材について、実施例１の場合と同様に組織観察及び磁気特性の確認を行ったところ、磁気特性の分布に、圧延方向と関連するばらつきが確認された。この結果を以下の表１に示す。
【００３５】
表１：ターゲット中心から１２０ｍｍの範囲内における、後述のａ〜ｄ方向のばらつき平均値
0004963037.tif 000002
【実施例３】
【００３６】
上記実施例１記載の方法に従って製作したコバルトターゲットをバッキングプレート表面に配置し、また、このバッキングプレート裏面に所定長さの直線マグネットを平行に配置して、ターゲット表面に抜けてくる磁束(漏洩磁束)の水平方向漏洩磁束密度をガウスメータ(F.W.BELL社製)で計測した。計測は、ターゲット表面の直径４方向で、４５°間隔で行った（この場合、ターゲットの径方向に直線マグネットを配置したとき、この直線マグネットの長手方向に沿った方向をａとする。次に、直線マグネットを、ターゲットの中心を回転中心としてターゲットの周方向に４５°回転し、この直線マグネットの長手方向に沿った方向をｂとする。前記同様、直線マグネットを周方向に４５°回転し、この直線マグネットの長手方向に沿った方向をｃとし、更に直線マグネットを周方向に４５°回転し、この直線マグネットの長手方向に沿った方向をｄとし、ターゲット表面の直径４方向の位置にて測定を行う）。これによれば、正方形の２組の対辺の対向方向に夫々平行な２軸方向への圧延により得られたターゲットの場合、ターゲットの中心から径方向１２０ｍｍの範囲までは、水平方向漏洩磁束密度の平均値が約８００ガウスであり、そのばらつきが±５％以下であることが確認された。
【００３７】
また、上記比較例１記載の方法に従って製作したコバルトターゲットを用い、上記と同様に、ターゲット表面に抜けてくる磁束の水平方向漏洩磁束密度を計測した。ターゲットの中心からの距離に対する水平方向漏洩磁束密度(ガウス)の測定結果を図２に示す。図２中、線ａ、ｂ、ｃ及びｄは上記と同様である。これによれば、１軸方向への圧延により得られたターゲットの場合、ターゲットの中心から径方向１２０ｍｍの範囲までは、水平方向漏洩磁束密度の平均値が約６７０ガウスであり、そのばらつきが±１０％程度であることが確認された。
【００３８】
さらに、ターゲットを配置せずに、バッキングプレート裏面に上記したように直線マグネットを配置して、これに対して、上記と同様にしてバッキングプレート表面に抜けてくる磁束の水平方向漏洩磁束密度を計測し、その結果を図３に示す。図中、計測方向ａ、ｂ、ｃ及びｄは上記と同様である。これによれば、水平方向漏洩磁束密度の平均値が約１６００ガウスであり、水平方向漏洩磁束密度のばらつき、すなわちマグネット自体のばらつきは、バッキングプレート、ひいては、ターゲットの中心から径方向１２０ｍｍの範囲までは±３〜５％程度であった
【００３９】
以上より、２軸方向への圧延により得られた本発明のコバルトターゲットは、１軸方向への圧延により得られた従来技術のコバルトターゲットと比べて漏洩磁束密度のばらつきは少なく、その数値も大きく安定していることが分かる。
【実施例４】
【００４０】
実施例１記載の方法に従って得られた厚みの均一な正方形のコバルト板材を６００℃で熱処理した後、二方向に同じ圧延率(０〜１６％)で冷間圧延し、圧延率(％)と硬度(ＨＶ(５００、２５))との相関関係を検討し、その結果を図４に示す。図４には、熱処理前平均を示すと共に、２種のコバルト板材サンプル１及び２のそれぞれの平均を示す。
【００４１】
これによれば、圧延率を大きくするにしたがって硬度が大きくなっていることがわかる。また、コバルト板材はその硬度が３００を超えると割れが発生する可能性が高くなることから、冷間圧延率は１６％前後が限界である。
【００４２】
従って、冷間圧延加工における圧延率を０〜１６％程度の間で変化させることにより、所望の硬度を有するコバルトターゲットを製造することができる。この場合、高い硬度を有し、ターゲットの割れが生じる恐れがない圧延率としては、１０％以上、好ましくは１０〜１６％程度である。
【００４３】
なお、本実施例では、圧延率による硬度の変化を検討したが、圧延率による配向性や透磁率の変化も同様の相関があると考えられる。
【実施例５】
【００４４】
実施例１記載の方法に従ってコバルトターゲットを製作した。ただし、冷間圧延後の板材を１００℃から６００℃までの間で熱処理を行い、熱処理後の硬度(ビッカース硬度計にて測定)及び透磁率(ＶＳＭにて測定)を計測した。その結果を図５に示す。
【００４５】
これによれば、４００℃と４５０℃の間で相変態によって結晶構造が変化し、ひずみの開放(双晶の消滅)及び磁気特性の変化が起こっていることが分かる。これは、熱処理温度４００℃と４５０℃との間で硬度が急激に下がっているからである。
【００４６】
また、相変態前及び相変態後を比較するために、熱処理温度４００℃でのターゲットの加工組織の光学顕微鏡写真及び５００℃でのターゲットの微細化された加工組織の光学顕微鏡写真を、それぞれ、図６ (ａ)及び(ｂ)に示す。図６（ａ)及び(ｂ)から明らかなように、４００℃での低い熱処理後の場合は加工組織のままであるが、５００℃で熱処理を行った場合は微細化組織となっていることが分かる。
【００４７】
従って、冷間圧延加工における熱処理温度を４２０〜６００℃程度、好ましくは４２０〜５００℃程度とすることにより、所望の硬度を有するコバルトターゲットを製造することができる。
【産業上の利用可能性】
【００４８】
本発明によれば、配向性及び中心部と周辺部とで差のない均一な磁気特性を持ったターゲットを製作できるので、このターゲットを用いて成膜を行うことにより、膜厚分布の均一な薄膜又は微細配線を製作できる。従って、本発明は、ＬＳＩ用の電極又は配線材料として薄膜又は微細配線を形成する半導体分野において利用可能である。
【図面の簡単な説明】
【００４９】
【図１】本発明のスパッタリング用コバルトターゲットの漏洩磁束密度のばらつきを示すグラフ。
【図２】従来のスパッタリング用コバルトターゲットの漏洩磁束密度のばらつきを示すグラフ。
【図３】バッキングプレートのみの漏洩磁束密度のばらつきを示すグラフ。
【図４】スパッタリング用コバルトターゲットを製作する際の冷間圧延及び熱処理後の得られたターゲットの硬度(ＨＶ(５００、２５))について、圧延率(％)の影響を示すグラフ。
【図５】スパッタリング用コバルトターゲットを製作する際の熱処理温度(℃)と得られたターゲットの硬度(ＨＶ(５００、２５))との関係を示すグラフ。
【図６】スパッタリング用コバルトターゲットを製作する際の熱処理温度による相変態の状態を示す光学顕微鏡写真であり、(ａ)は熱処理温度４００℃の場合の相変態前の写真であり、(ｂ)は熱処理温度５００℃の場合の相変態後の写真である。
【図１】
0004963037.tif 000003
【図２】
0004963037.tif 000004
【図３】
0004963037.tif 000005
【図４】
0004963037.tif 000006
【図５】
0004963037.tif 000007
【図６】
0004963037.tif 000008